(57)【要約】【課題】脱硝触媒として適切な量の三酸化硫黄（ＳＯ３）を容易に触媒上に添加することができる脱硝触媒の調製方法およびこの方法により触媒に適量に三酸化硫黄が添加されて調製された、脱硝性能が向上した触媒を提供することも目的とする。【解決手段】本発明は、アンモニアの存在下に窒素酸化物を窒素と水に分解するセラミック繊維シートからなるハニカム触媒の調製方法であり、反応器（８）に示すように酸化チタン、酸化バナジウムおよび酸化タングステンを含む触媒に、三酸化硫黄（ＳＯ３）を含むガスを供給することにより、該触媒に三酸化硫黄を添加する方法である。また、本発明は、三酸化硫黄の含量が、前記触媒の全重量に対して０．８〜１．５重量％である、該方法により調製された触媒である。【選択図】図１
2011140005.tif 000002
【特許請求の範囲】
【請求項１】
アンモニアの存在下に窒素酸化物を窒素と水に分解するセラミック繊維シートからなるハニカム触媒の調製方法において、
酸化チタン、酸化バナジウムおよび酸化タングステンを含む触媒に、三酸化硫黄（ＳＯ３）を含むガスを供給することにより、該触媒に三酸化硫黄を添加する方法。
【請求項２】
三酸化硫黄の含量が、前記触媒の全重量に対して０．８〜１．５重量％である、請求項１に記載の方法により調製された触媒。
【発明の詳細な説明】
【技術分野】
【０００１】
本発明は、ガス中の窒素酸化物を除去するための脱硝触媒の調製方法およびその方法により調製された触媒に関する。
【背景技術】
【０００２】
各種工場から排出される排ガス中に含まれる窒素酸化物（ＮＯｘ）を除去する方法として、アンモニアを還元剤として排ガスに加え、これを触媒に接触させることにより、窒素酸化物（ＮＯｘ）を窒素と水に分解するアンモニア接触還元法が多く用いられている。
【０００３】
この方法において用いられる触媒として、バナジウムを酸化チタンに担持させ、脱硝性能の向上のために、これにタングステンやモリブデン等の金属がさらに加えられたものが知られている。
【０００４】
脱硝性能を向上させるためには活性サイトであるバナジウムの担持量を増加させることが最も効果的である。
【０００５】
しかしながら、酸化チタン担体上に担持されたバナジウムは、排ガス中に含まれる二酸化硫黄（ＳＯ２）を三酸化硫黄（ＳＯ３）に酸化し、生じた三酸化硫黄は還元剤として添加されたアンモニアと反応して硫安（（ＮＨ４）２ＳＯ４）が形成される。生じた硫安は、脱硝装置内の配管等に付着しガス流れ阻害など種々の問題を起こす原因となる。こうした問題を引き起こす硫安の形成を抑制するために、二酸化硫黄の酸化能が低いことが脱硝触媒の性能として求められるため、安易にバナジウムの含有量を増やすことはできない。
【０００６】
特許文献１の第２頁左欄４０行〜右欄１３行には、チタンおよびケイ素からなる二元系含水酸化物中に硫酸を共存させ、これを熱処理することによって得られた複合含イオン酸化物に、バナジウムやタングステンを高分散状態で担持させた触媒が、二酸化硫黄（ＳＯ２）から三酸化硫黄（ＳＯ３）への酸化能が低く、高い脱硝性能を持つことが記載されている。
【０００７】
しかしながら、特許文献１の第４頁左欄３５〜３７行には、「このイオウ分は十分に安定な状態では存在しないので新たに硫酸もしくは硫安を所定量加える必要がある。」と記載されており、触媒に含まれる三酸化硫黄（ＳＯ３）の含有量を所望の量にするには煩雑な調製工程が必要であった。
【先行技術文献】
【特許文献】
【０００８】
【特許文献１】特公昭６２−１４３３９号公報
【発明の概要】
【発明が解決しようとする課題】
【０００９】
本発明は、脱硝触媒として適切な量の三酸化硫黄（ＳＯ３）を容易に触媒上に添加することができる脱硝触媒の調製方法を提供することを目的とする。
【００１０】
また、本発明は、上記方法により触媒に適量に三酸化硫黄が添加されて調製された、脱硝性能が向上した触媒を提供することも目的とする。
【課題を解決するための手段】
【００１１】
上記課題を解決するため、本発明は、アンモニアの存在下に窒素酸化物を窒素と水に分解するセラミック繊維シートからなるハニカム触媒の調製方法において、酸化チタン、酸化バナジウムおよび酸化タングステンを含む触媒に、三酸化硫黄（ＳＯ３）を含むガスを供給することにより、該触媒に三酸化硫黄を添加する方法である。
【００１２】
また、本発明は、上記方法により調製された触媒であって、三酸化硫黄の含量が、前記触媒の全重量に対して０．８〜１．５重量％であるものである。
【発明の効果】
【００１３】
本発明は、三酸化硫黄（ＳＯ３）を含むガスを触媒に供給することにより脱硝触媒を調製するので、適切な量（触媒の全重量に対して０．８〜１．５重量％）の三酸化硫黄（ＳＯ３）を容易に触媒上に添加することができる。
【図面の簡単な説明】
【００１４】
【図１】本発明の実施例を実施するために用いられる装置を示すフロー図である。
【図２】三酸化硫黄含有ガスを供給した後の触媒中の三酸化硫黄（ＳＯ３）含量の経時変化を示すグラフである。
【図３】触媒中の三酸化硫黄含量と脱硝性能との関係を示すグラフである。
【発明を実施するための形態】
【００１５】
以下、本発明を具体的に説明するために、本発明の実施例およびこれとの比較を示すための比較例をいくつか挙げる。
【００１６】
（触媒の調製）
（実施例１）
以下の１）〜５）に従って、触媒を調製した。
【００１７】
１）波板加工したセラミック繊維シートと平板状のセラミック繊維シートを交互に積層してハニカム構造体を形成した。
【００１８】
２）上記ハニカム構造体を、シリカゾルにチタニア微粒子を懸濁させたスラリー（固形分比率；４５重量％、シリカとチタニアの比率；２０：８０）に浸漬し、これをスラリーから取り出した後、１１０℃で乾燥し、５００℃で１時間焼成し、チアニアをセラミック繊維シートの空隙に保持させた。
【００１９】
３）チタニア保持ハニカム構造体をメタバナジン酸アンモニウム水溶液（１０ｇ／Ｌ）に浸漬し、これを上記水溶液から取り出した後、１１０℃で乾燥し、２２０℃で１時間焼成し、チタニア保持ハニカム構造体に酸化バナジウムを担持させた。
【００２０】
４）このハニカム構造体をメタタングステン酸アンモニウム水溶液（３．８８ｍｏｌ（タングステンとして）／Ｌの溶液を水１ｋｇ当たり２８ｍＬ）に浸漬し、これを水溶液から取り出した後、１１０℃で乾燥し、４００℃で１時間焼成し、ハニカム構造体にさらに酸化タングステンを担持させた。
【００２１】
５）三酸化硫黄の添加は、図１に示す実験装置を用いて行った。この実験装置は後述のように同触媒の脱硝性能についての試験の実施にも用いられる。
【００２２】
上記４）により得られた触媒を、反応器（８）内のセラミック製の反応管に置き、反応管内の温度を２６０℃とした。次いで、反応管に１０ｐｐｍの三酸化硫黄（ＳＯ３）を含むガス（ＡＩＲ＋Ｈ２Ｏ）を供給した。この三酸化硫黄（ＳＯ３）を含有するガスは、ＭＦＣ（マスフローコントローラ）（２）を介して空気（ＡＩＲ）を蒸発管（４）に導入すると共に、これにポンプ（５）を介して水および硫酸（Ｈ２ＳＯ４）を添加することにより作製されたものである。この際に実際にポンプ（５）を介して空気に添加されているのは硫酸（Ｈ２ＳＯ４）水溶液であるが、その濃度は、０．３ｍＬ−Ｈ２ＳＯ４（９８％）／Ｌ−Ｈ２Ｏである。反応管に供給されるガスの全流量を５Ｌ／ｍｉｎとした。またガスの水分濃度を１０％と設定した。硫酸水溶液の流量は、０．４ｍＬ／ｍｉｎであった。
【００２３】
上記の三酸化硫黄含有ガスの供給時間は、１、２、４、８、１６および２４時間とした。
【００２４】
（実施例２）
ガス中の三酸化硫黄（ＳＯ３）濃度を２０ｐｐｍとした他は、実施例１と同様にして、触媒を調製した。
【００２５】
（実施例３）
ガス中の三酸化硫黄（ＳＯ３）濃度を１００ｐｐｍとした他は、実施例１と同様にして、触媒を調製した。
【００２６】
（実験結果）
三酸化硫黄含有ガスを供給した後の触媒中の三酸化硫黄（ＳＯ３）含量の変化を図２に示す。ここで、触媒中の三酸化硫黄（ＳＯ３）含量は、蛍光Ｘ線分析装置（ＳＩＩ社製、ＳＥＡ１２００ＶＸ）により測定した。
【００２７】
ガス供給量がいずれの場合であっても、一定の時間が経過した後の触媒中の三酸化硫黄（ＳＯ３）の含量は一定の飽和状態になった。また、ガス中の三酸化硫黄（ＳＯ３）の濃度に応じて、触媒中の三酸化硫黄（ＳＯ３）の含量が変わるので、目的に応じた三酸化硫黄濃度のガスを一定時間供給することにより、所望の含量の三酸化硫黄（ＳＯ３）を触媒に含ませることができる。
【００２８】
（脱硝試験）
次に、図１における装置を用いた脱硝試験の実施について説明する。
【００２９】
窒素酸化物（ＮＯｘ）および空気（ＡＩＲ）が、それぞれ、ＭＦＣ（１）、（２）を介して混合用タンク（ｍｉｘ  ｔａｎｋ）（３）に導入され、ここで攪拌された混合気体は、各ＭＦＣ（１）、（２）の制御により脱硝試験に供されるのに適したＮＯｘ濃度を有することになる。混合用タンク（３）を出た混合気体は、大部分は蒸発管（４）に通され、一部はＮＯｘ計（９）へ送られる。蒸発管（４）に導入された混合気体は、必要に応じてヒータ（６）により加熱される。蒸発管（６）を出た混合気体は、反応器（８）に導入され、反応器（８）の反応管内に設置された脱硝触媒と接触する。
【００３０】
反応器（８）を出た混合気体は、一部がＮＯｘ計（９）に送られて、混合気体中のＮＯｘ濃度が測定され、混合用タンク（３）を出た初期の混合気体のＮＯｘ濃度と比較することにより脱硝性能が測定される。
【００３１】
また、反応器（８）を出た混合気体は、ガスクロマトグラフ（ＧＣ）にも送られ、ここで、アンモニアの濃度が測定される。
【００３２】
実施例１〜３により作製された三酸化硫黄を含む脱硝触媒を用いて脱硝試験を行った。本脱硝試験において用いられた条件を下記表１に示す。
【００３３】
【表１】
2011140005.tif 000003
【００３４】
表中、「ＡＶ」は触媒面積速度を示す。
【００３５】
また、比較例１として、三酸化硫黄（ＳＯ３）を添加する前の触媒を用いて、上記表１と同条件にて脱硝試験を行った。
【００３６】
（実験結果）
触媒中の三酸化硫黄含量と脱硝性能との関係を図３のグラフに示す。
【００３７】
図３のグラフ中のＫ／Ｋ０について、Ｋは三酸化硫黄を添加した触媒の脱硝性能、Ｋ０は三酸化硫黄を添加していない触媒の脱硝性能を示している。Ｋ／Ｋ０が１超である場合、三酸化硫黄を添加した触媒の方が三酸化硫黄を添加していない触媒よりも脱硝性能において優れていることを意味している。
【００３８】
図３のグラフを参照すると、触媒中の三酸化硫黄の含量が０．８〜１．５％であるように触媒を調製することにより脱硝性能を向上させることができることが分かる。
【図１】
2011140005.tif 000004
【図２】
2011140005.tif 000005
【図３】
2011140005.tif 000006